(57)【要約】【目的】健康で安全にしてしかも環境に対しても充分な配慮を払った木材の防腐防虫処理方法を提供することである。【解決手段】木材に防腐防虫用組成物を塗布或いは加圧注入し、塗布或いは加圧注入直後に発生する防腐防虫用組成物に含有する揮発性物質或いは水を揮散し乾燥させた後、木材の全表面に合成樹脂エマルジョンからなる塗膜防水材を用いて塗布する。【選択図】  なし【特許請求の範囲】
【請求項１】
木材に防腐防虫用組成物を塗布或いは加圧注入し、塗布或いは加圧注入直後に発生する防腐防虫用組成物に含有する揮発性物質或いは水を揮散して乾燥させた後、木材の全表面に合成樹脂エマルジョンからなる塗膜防水材を用いて塗布することを特徴とする木材の防腐防虫処理方法。
【発明の詳細な説明】
【０００１】
【発明の属する技術分野】
本発明は木材が濡れて腐ることを防止し丈夫で長期に使用できると共に、木材を食害する害虫から予防することのできる木材の防腐防虫処理方法に関する。
【０００２】
【従来の技術】
木材は、伐採直後の丸太や製材直後においては、多量の水分を含んでいて微生物が成育するのに都合の良い条件を供えているため、温度が適温になると木材表面に腐朽菌等の微生物が繁殖し次第に腐朽していく。このため建築材料として木材を土台、浴室回り、屋外等に使用する場合、含水率を１５％以下に乾燥させたものを使用する。しかし使用中の大気の湿度変化にによって木材中の水分も変化し、その結果狂い、割れ、反り、腐朽を生ずることになる。
【０００３】
木材の腐朽菌に対しては、水系防腐剤、油系防腐剤、クレオソート油等によって化学的に保護することが一般的である。水系防腐剤は、銅、クロム、砒素を活性成分として含有するものである。油系防腐剤は、有機溶媒中に１種以上の活性成分である、トリブチルスズナフテネート、酸化トリブチルスズ等を含有するものである。クレオソート油の防腐剤は、コールタール蒸留の２００℃を超える留分である。
【０００４】
木材を食害する害虫は、例えば白蟻、フナクイムシ、ヒラタキクイムシ等でこれらの被害が近年特に問題となっている。このような害虫から木材を守るためそれぞれの木材に適した防虫剤による処理を行なっている。
【０００５】
住宅に住む人の健康を考えた場合、本来木材に防腐防虫剤を一切使用しないほうが良いのである。たとえ使用する場合でも防腐効果や防虫効果の有る自然界に存在するもの、例えば木酢液、ヒバオイル、ヒノキチオール等の抗菌作用の有るものを塗布或いは散布するとか、また薬剤を一切使用せず、べた基礎、木炭を敷設、珪藻土塗布、そして土台には含水率１５％以下の乾燥した青檜葉、檜、栗等の忌避効果の有る木材を使用すれば良いのである。しかし実際にはこのような施工をすることは出来ず、木材に防腐防虫剤を使用することはいはば当たり前とされている。しかも従来の防腐防虫剤の構成物質には毒性の有るものが多く、大きな欠点を有していたのである。特に使用した薬剤が室内空気から検出された事例は多々有り、健康上の危険、土壌及び水路汚染による環境上等に重大な問題が指摘されていた。
【０００６】
【発明が解決しようとする課題】
本発明はかかる実情に鑑みなされたもので、健康で安全にしてしかも環境に対しても充分な配慮を払った木材の防腐防虫処理方法を提供するものである。
【０００７】
【課題を解決するための手段】
上記の目的を達成するため、本発明は木材に防腐防虫用組成物を塗布或いは加圧注入し、塗布或いは加圧注入直後に発生する防腐防虫用組成物に含有する揮発性物質或いは水を揮散し乾燥させた後、木材の全表面に合成樹脂エマルジョンからなる塗膜防水材を用いて塗布する。
【０００８】
【発明の実施の形態】
木材に塗布する防腐剤は、水系防腐剤、油系防腐剤、クレオソート油等によって化学的に保護することが一般的である。水系防腐剤は、銅、クロム、砒素を活性成分として含有するものである。油系防腐剤は、有機溶媒中に１種以上の活性成分である、トリブチルスズナフテネート、酸化トリブチルスズ等を含有するものである。クレオソート油の防腐剤は、コールタール蒸留の２００℃を超える留分である。
【０００９】
現在使用されている具体的な防腐剤は、例えば金属石鹸（ナフテン酸銅、ナフテン酸銅亜鉛、バーサチック亜鉛）、フェノール類（ジニトロフェノール、ジニトロクレゾール、クロロニトロフェノール、２、５ジクロロ４ブロモフェノール）第４級アンモニウム塩（ジデシルジメチルアンモニウムクロライド、Ｎアルキルベンジルメチルアンモニウムクロライド）、クレオソート油等のタール系、砒素化合物（五酸化二砒素、砒酸水素ナトリウム、砒酸）、クロム化合物（三酸化クロム、ニクロム酸カリウム、ニクロム酸ナトリウム、ニクロム酸アンモニウム）銅化合物（酸化第二銅、硫酸銅）等の無機化合物である。
【００１０】
木材に対する白蟻等の防虫剤には、例えばホキシム、クロルホピリス、ピロダフェンチオン、テトラクロルビンホス、フェニトロチオン、プロペンタンホス等の有機リン系、ペルメトリン、フルバリネート、フェンバレレート、フェンプロパスリン、トラロメスリン、アレスリン等のピレスロイド系、シラフルオフェン、エントフェンブロックス等のピレスロイド様化合物、プロトする、バッサ等のカーバメイト系、トリプロピルイソシアヌレート等のトリジアン系、モノクロルナフタリン等のナフタリン系、クレオソート油等のタール系、その他オクタクロロアルキエーテル、イミダクロプリド等が有る。
【００１１】
木材に使用する防腐剤及び防虫剤は、その用途によって別々に塗布する場合もあるが、防腐防虫を同時に目的とする場合が多い。防腐と防虫を兼ねた防腐防虫剤としては、近年「クロルピリホス・ＩＦ−１０００」、「クロルピリホス・ＢＤＩＰＥＣ」、「ホキシム・Ｓ−４２１・ＢＤＩＰＥＣ」、「ホキシム・フルメシロックス・Ｓ−４２１・ＮＣＨ−ＡＩ」等が多用されている。
【００１２】
これら木材の防腐防虫剤は、木材に塗布する方法、木材に加圧注入する方法が行なわれている。しかしこのような薬剤の構成物質には毒性の有るものが多く有り、毒性の強いガスの発生や重金属類の溶出等が指摘されており、住宅に住む人及び住宅建設作業者の安全性に対して大きな問題で有り、さらに環境保全の観点からも悪影響が有ると言われている。
【００１３】
本発明は、木材に塗布或いは加圧注入された薬剤が長期間に渡って揮散することを防止するため、木材に防腐防虫剤を塗布或いは加圧注入した直後に発生する揮発性物質或いは水を揮散し乾燥させた後、木材全表面に合成樹脂エマルジョンからなる塗膜防水材を塗布する。木材表面からの有毒ガスの長期に渡る発生を防止すると共に木材表面が撥水性、防水性となるため、木材の腐朽を防止することが出来るのである。
【００１４】
合成樹脂エマルジョンからなる塗膜防水材は、下地となる木材に対する密着性が高く、水溶性であり木材に充分含浸し、しかも耐水性、耐久性に優れているので長期間に渡って安定した状態で使用することができる。又合成樹脂エマルジョンからなる塗膜防水材は、溶剤を使用していないので、塗布した木材の表面から有害なガスを発生することはなく健康上の点からも又環境上からも極めて優れたものと言える。
【００１５】
本発明に使用する合成樹脂エマルジョンからなる塗膜防水材としては、アクリル系樹脂エマルジョン、酢酸系樹脂エマルジョン、塩化ビニル系樹脂エマルジョン、塩化ビニリデン系樹脂エマルジョン、スチレン・ブタジエン系樹脂エマルジョン、エポキシ系樹脂エマルジョンおよびアクリル酸エステル、スチレン、エチレン、ビニルエステル、酢酸ビニル、合成ゴム等との共重合したものなどである。
【００１６】
例えばこれらの共重合したものとしてアクリル／酢酸ビニル共重合体、塩化ビニリデン／ブチルアクリレート共重合体、エチレン／酢酸ビニル共重合体等が挙げられる。合成樹脂エマルジョン組成物の使用量は、５〜３０重量％の範囲が好適である。
【００１７】
又必要に応じて合成樹脂エマルジョンからなる塗膜防水材の性状を向上させるため、分散剤として各種の界面活性剤、エマルジョンを安定化させる乳化剤、エマルジョンの泡立て防止剤、増粘剤、たるみ防止剤、沈降防止剤、凍結防止剤、更に性能を向上させる目的で撓み性を与える可塑剤、熱、光による劣化防止を図る安定剤、黴の発生を防止する黴止め剤、膜材の難燃化、不燃化の効果の得られる組成物等を添加しても良い。
【００１８】
【実施例】
本発明の実施例を詳述する。
【００１９】
実施例１  ３．５寸角で長さが３０ｃｍ、気乾比重０．３８の杉材試験体を２体作製し、２体とも木材の防腐防虫剤である有機リン系の「クロルピリホス・１Ｆ−１０００」を試験体全面に塗布した。そのうちの１体を乾燥後試験体の全表面にアクリル系合成樹脂エマルジョン塗膜防水材「リボールマイティ」（株式会社リボール製）を塗布した。試験体の全表面にアクリル系合成樹脂エマルジョン塗膜防水材「リボールマイティ」を塗布したものと、しないものを各々密閉容器に入れて、温度を１９℃とし１時間後の有機溶剤濃度を測定した。試験体の全表面にアクリル系合成樹脂エマルジョン塗膜防水材「リボールマイティ」を塗布しないものは、有機溶媒濃度が５０μｇ／ｍ２ｈ以上であったが、塗布したものは、有機溶剤濃度を５μｇ／ｍ２ｈ以下にすることができた。
【００２０】
実施例２  実施例１と同様の杉材試験体を２体作製し、２体とも木材の防腐防虫剤である有機リン系の「ホキシム・Ｓ−４２１・ＢＤＩＰＥＣ」を試験体全面に塗布した。そのうちの１体を乾燥後試験体の全表面にアクリル系合成樹脂エマルジョン塗膜防水材「リボールマイティ」（株式会社リボール製）を塗布した。試験体の全表面にアクリル系合成樹脂エマルジョン塗膜防水材「リボールマイティ」を塗布したものと、しないものを各々密閉容器に入れて、温度を１９℃とし１時間後の有機溶剤濃度を測定した。試験体の全表面にアクリル系合成樹脂エマルジョン塗膜防水材「リボールマイティ」を塗布しないものは、実施例１と同様有機溶媒濃度が５０μｇ／ｍ２ｈ以上であったが、塗布したものは、有機溶剤濃度を５μｇ／ｍ２ｈ以下にすることができた。
【００２１】
【発明の効果】
本発明に係る木材の防腐防虫処理方法は、近年非常に多く使用されしかも健康に対して安全性が最も懸念されていると言われるている有機リン系の「クロルピリホス」及び「ホキシム」に対してもその安全性を確実に保障することが出来、しかも耐久性は大幅に増大することが出来る事を立証することが出来たのである。防腐防虫剤としては効果が高いと言われている「クロルピリホス」及び「ホキシム」でもその効果は、一般に約５年と言われているがこれに完全密着性の合成樹脂エマルジョン塗膜防水材を塗布することによってその効果は、大幅に増大する事が出来たのである。